(57)【要約】【課題】開孔の位置精度を向上できる開孔用エントリーシート及びその製造方法を提供する。【解決手段】金属シートと、前記金属シートの少なくとも一つの表面に形成される潤滑シートからなるエントリーシートであって、前記潤滑シートは、（Ａ）滑剤と、（Ｂ）水溶性樹脂と、（Ｃ）充填剤と、（Ｄ）ナノ粉末と、を有することを特徴とする。【選択図】図１
2014019157.tif 000002
【特許請求の範囲】
【請求項１】
金属シートと、前記金属シートの少なくとも一つの表面に形成される潤滑シートからなるエントリーシートであって、前記潤滑シートは、（Ａ）滑剤と、（Ｂ）水溶性樹脂と、（Ｃ）充填剤と、（Ｄ）ナノ粉末と、を有することを特徴とする、
開孔用エントリーシート。
【請求項２】
前記潤滑シートの総重量を１００ｗｔ％の基準とし、前記滑剤（Ａ）の含有量は、１０〜６０ｗｔ％であり、前記水溶性樹脂（Ｂ）の含有量は、１〜５０ｗｔ％であり、前記充填剤（Ｃ）の含有量は、１〜６０ｗｔ％であり、前記ナノ粉末（Ｄ）の含有量は、０.１〜１０ｗｔ％であることを特徴とする、
請求項１に記載の開孔用エントリーシート。
【請求項３】
前記滑剤（Ａ）は、ポリエチレングリコール、ポリプロピレングリコール、ポリエチレングリコールのモノエーテル、ポリエチレングリコールのエステル、ステアリン酸２-(２-ヒドロキシエトキシ)エチル、ポリグリセロールモノステアレート、ポリエチレングリコール-プロピレンの共重合物、のいずれか又はその誘導体、滑石粉、炭酸カルシウム又はその混合物から選ばれるものであることを特徴とする、
請求項１又は２に記載の開孔用エントリーシート。
【請求項４】
前記水溶性樹脂（Ｂ）は、ポリオキシエチレン、ポリオキシプロピレン、ポリアクリル酸ナトリウム、ポリアクリルアミド、ポリビニルピロリドン、カルボキシメチルセルロース、ポリテトラヒドロフラン又は、ポリエ−テルエステル、のいずれか又はその混合物から選ばれるものであることを特徴とする、
請求項１又は２に記載の開孔用エントリーシート。
【請求項５】
前記ナノ粉末（Ｄ）は、シリカ、水酸化アルミニウム、のいずれか又はその混合物から選ばれるものであることを特徴とする、
請求項１又は２に記載の開孔用エントリーシート。
【請求項６】
前記ナノ粉末（Ｄ）の粒径は、１〜３０ｎｍであることを特徴とする、
請求項１又は２に記載の開孔用エントリーシート。
【請求項７】
前記潤滑シートの厚さは、１〜１００μｍであることを特徴とする、
請求項１又は２に記載の開孔用エントリーシート。
【請求項８】
前記充填剤（Ｃ）は、滑石粉、炭酸カルシウム、二酸化チタン粉末、硫酸バリウム、酸性白土、二硫化モリブデン、石墨、のいずれか又はその混合物から選ばれるものであることを特徴とする、
請求項１に記載の開孔用エントリーシート。
【請求項９】
前記充填剤（Ｃ）の粒径は、０.５〜２０μｍであることを特徴とする、
請求項１又は８に記載の開孔用エントリーシート。
【請求項１０】
（Ａ）滑剤と、（Ｂ）水溶性樹脂と、（Ｃ）充填剤と、（Ｄ）ナノ粉末と、を有する樹脂組成物を用意するステップ（ａ）と、前記樹脂組成物を金属シートの少なくとも一つの表面に塗布し、そして乾燥して硬化することにより、（Ａ）滑剤、（Ｂ）水溶性樹脂、（Ｃ）充填剤及び（Ｄ）ナノ粉末からなる潤滑シートを有するエントリーシートを得るステップ（ｂ）と、を有することを特徴とする、
開孔用エントリーシートの製造方法。
【請求項１１】
前記潤滑シートの総重量を１００ｗｔ％の基準とし、前記滑剤（Ａ）の含有量は、１０〜６０ｗｔ％であり、前記水溶性樹脂（Ｂ）の含有量は、１〜５０ｗｔ％であり、前記充填剤（Ｃ）の含有量は、１〜６０ｗｔ％であり、前記ナノ粉末（Ｄ）の含有量は、０.１〜１０ｗｔ％であることを特徴とする、
請求項１０に記載の開孔用エントリーシートの製造方法。
【請求項１２】
前記滑剤（Ａ）は、ポリエチレングリコール、ポリプロピレングリコール、ポリエチレングリコールのモノエーテル、ポリエチレングリコールのエステル、ステアリン酸２-(２-ヒドロキシエトキシ)エチル、ポリグリセロールモノステアレート、ポリエチレングリコール-プロピレンの共重合物又はその誘導体、滑石粉、炭酸カルシウム、のいずれか又はその混合物から選ばれるものであることを特徴とする、
請求項１０又は１１に記載の開孔用エントリーシートの製造方法。
【請求項１３】
前記水溶性樹脂（Ｂ）は、ポリオキシエチレン、ポリオキシプロピレン、ポリアクリル酸ナトリウム、ポリアクリルアミド、ポリビニルピロリドン、カルボキシメチルセルロース、ポリテトラヒドロフラン又は、ポリエ−テルエステル、のいずれか又はその混合物から選ばれるものであることを特徴とする、
請求項１０又は１１に記載の開孔用エントリーシートの製造方法。
【請求項１４】
前記ナノ粉末（Ｄ）は、シリカ、水酸化アルミニウム、のいずれか又はその混合物から選ばれるものであることを特徴とする、
請求項１０又は１１に記載の開孔用エントリーシートの製造方法。
【請求項１５】
前記ナノ粉末（Ｄ）の粒径は、１〜３０ｎｍであることを特徴とする請求項１０又は１１に記載の開孔用エントリーシートの製造方法。
【請求項１６】
前記潤滑シートの厚さは、１〜１００μｍであることを特徴とする、
請求項１０又は１１に記載の開孔用エントリーシートの製造方法。
【請求項１７】
前記充填剤（Ｃ）は、滑石粉、炭酸カルシウム、二酸化チタン粉末、硫酸バリウム、酸性白土、二硫化モリブデン、石墨のいずれか又はその混合物から選ばれるものであることを特徴とする、
請求項１０に記載の開孔用エントリーシートの製造方法。
【請求項１８】
前記充填剤（Ｃ）の粒径は、０.５〜２０μｍであることを特徴とする、
請求項１０又は１７に記載の開孔用エントリーシートの製造方法。
【発明の詳細な説明】
【技術分野】
【０００１】
本発明は、開孔用エントリーシート（ＬＥシート；Lubricated entry sheet）及びその製造方法に関し、詳細には、開孔の位置精度を向上できる開孔用エントリーシート及びその製造方法に関するものである。
【背景技術】
【０００２】
電子製品の高集積化と小型化に伴い、電子製品に用いられるＰＣＢ（印刷回路板）の要求も日々厳しくなる。例えば、ＰＣＢに数十万個の孔を有する場合、その孔の最小径は、０.０５ｍｍまで低減され、且つ開孔の位置精度と孔の内壁粗さに対する要求も厳しくなる。
【０００３】
また、ＰＣＢに数十万個の孔を効率的に開孔するために、高速回転中のドリルビットが挿入、抜去などの連続動作を迅速に行わなければならないので、ドリルビットが磨耗や断裂し易く、同時に、迅速な機械開孔の過程中に発生する熱がドリルビットに蓄積してしまうことにより、ドリルビットとＰＣＢの温度を上昇してＰＣＢに既に備えられる電子部材を損壊してしまう可能性がある。従って、ドリルビットに対して効果的に潤滑と冷却を付与することにより、ＰＣＢの温度上昇を防止するとともに、開孔の精度の向上、並びにドリルビットの使用寿命の延長をしなければならない。
【０００４】
開孔用のアルミシートに滑剤層を塗布し、ドリルビットに所要する潤滑と冷却を提供できることを既に分かっている。台湾特許公開第２００９３８０２５号には、アルミシートに熱硬化性の樹脂組成物のフィルムを塗布し、更にこの熱硬化性の樹脂組成物のフィルム上に複数層の水性滑剤層を塗布する開孔用エントリーシートが開示されている。しかし、水性滑剤層の粘度が低いため、塗布均一性が悪く、且つ所要の均一性と厚さ（少なくとも５０μｍ）を達成するために複数回の塗布をしなければならないので、製造コストが極めて高くなってしまう。
【０００５】
また、台湾特許公開第２００９３８０３９号には、アルミシートにポリオキシエチレンとポリエチレングリコールからなる樹脂組成物を塗布する開孔用エントリーシートが開示されている。ポリオキシエチレンとポリエチレングリコールの比率を調整することにより、膜厚均一性の問題を解決できるが、ポリオキシエチレンとポリエチレングリコールからなる樹脂組成物が開孔後の熱水バスにて除去されることが困難であるため、孔に非導電性の樹脂組成物が残留し、後続のメッキ作業で孔に連続の導体を形成し難いことにより、ＰＣＢの歩留りが悪くなってしまう。
【先行技術文献】
【特許文献】
【０００６】
【特許文献１】台湾特許公開第２００９３８０２５号
【特許文献２】台湾特許公開第２００９３８０３９号
【発明の概要】
【発明が解決しようとする課題】
【０００７】
換言すれば、従来の開孔用エントリーシートは、滑剤の塗布性に限られ、一回の塗布で要の厚さと均一性を達成できず、また、樹脂組成物の塗布性を調整すると、除去し難い問題を招いてしまうため、前記問題を解決し、優れた膜厚均一性を有し、迅速な製造プロセス、低価の製造コスト及び高い歩留まりを達成できる改良の開孔用エントリーシートを必要とする。
【０００８】
前記従来技術の問題を解決するために、本発明は、樹脂組成物にナノ粉末及び充填剤を添加することにより塗布性と水洗いの除去性を調整し、優れた膜厚均一性を有し、迅速な製造プロセス、低価の製造コスト、優れた開孔の精度、及び孔の内壁粗さの低減を達成する開孔用エントリーシートを提供することを目的とする。
【課題を解決するための手段】
【０００９】
本発明にて提供される開孔用エントリーシートは、金属シートと、前記金属シートの少なくとも一つの表面に形成される潤滑シートからなるエントリーシートであって、前記潤滑シートは、（Ａ）滑剤と、（Ｂ）水溶性樹脂と、（Ｃ）充填剤と、（Ｄ）ナノ粉末と、を有することを特徴とする。
【００１０】
本発明の一つの実施形態において、前記潤滑シートの総重量を１００ｗｔ％の基準とし、前記滑剤（Ａ）の含有量は、１０〜６０ｗｔ％であり、好ましくは、２０〜５０ｗｔ％であり、前記水溶性樹脂（Ｂ）の含有量は、１〜５０ｗｔ％であり、好ましくは、５〜２０ｗｔ％であり、前記充填剤（Ｃ）の含有量は、１〜６０ｗｔ％であり、前記ナノ粉末（Ｄ）の含有量は、０．１〜１０ｗｔ％であり、好ましくは、０．５〜６ｗｔ％であり、より好ましくは、１〜３ｗｔ％である。
【００１１】
本発明の一つの実施形態において、前記滑剤（Ａ）は、ポリエチレングリコール、ポリプロピレングリコール、ポリエチレングリコールのモノエーテル、ポリエチレングリコールのエステル、ステアリン酸２−（２−ヒドロキシエトキシ）エチル、ポリグリセロールモノステアレート、ポリエチレングリコール−プロピレンの共重合物又はその誘導体、滑石粉、炭酸カルシウム、のいずれか又はその混合物から選ばれるものである。
【００１２】
本発明の一つの実施形態において、前記水溶性樹脂（Ｂ）は、ポリオキシエチレン、ポリオキシプロピレン、ポリアクリル酸ナトリウム、ポリアクリルアミド、ポリビニルピロリドン、カルボキシメチルセルロース、ポリテトラヒドロフラン又は、ポリエ−テルエステル、のいずれか又はその混合物から選ばれるものである。
【００１３】
本発明の一つの実施形態において、前記ナノ粉末（Ｄ）は、シリカ、水酸化アルミニウム、のいずれか又はその混合物から選ばれるものである。
【００１４】
本発明の一つの実施形態において、前記ナノ粉末（Ｄ）の粒径は、１〜３０ｎｍであり、好ましくは、１〜２０ｎｍである。
【００１５】
本発明の一つの実施形態において、前記充填剤（Ｃ）は、滑石粉、炭酸カルシウム、二酸化チタン粉末、硫酸バリウム、酸性白土、二硫化モリブデン、石墨、のいずれか又はその混合物から選ばれるものである。
【００１６】
本発明の一つの実施形態において、前記充填剤（Ｃ）の粒径は、０.５〜２０μｍである。
【００１７】
本発明の一つの実施形態において、前記潤滑シートの厚さは、１〜１００μｍであり、好ましくは、２０〜８０μｍであり、より好ましくは、５０〜８０μｍである。
【００１８】
本発明は、（Ａ）滑剤と、（Ｂ）水溶性樹脂と、（Ｃ）充填剤と、（Ｄ）ナノ粉末と、を有する樹脂組成物を用意するステップ（ａ）と、前記樹脂組成物を金属シートの少なくとも一つの表面に塗布し、そして乾燥して硬化することにより、（Ａ）滑剤、（Ｂ）水溶性樹脂、（Ｃ）充填剤及び（Ｄ）ナノ粉末からなる潤滑シートを有するエントリーシートを得るステップ（ｂ）と、を有する開孔用エントリーシートの製造方法を更に提供する。
【００１９】
本発明の一つの実施形態において、前記樹脂組成物に含まれる溶剤は、水や、当業者にとって熟知されるアルコールであればよく、好ましくは、イソプロバノール又はプロピレングリコールモノメチルエーテルである。
【００２０】
ここで、複数の実施例によって本発明に対して説明するが、勿論、当業者にとって他の実施例（明細書に言及してないあらゆるメリットと特徴を有する実施例を含む）も本発明の範囲に含まれるのを明らかである。従って、本発明の権利範囲は、特許請求の範囲に記載されるもの及びその均等のものによって定義される。
【００２１】
また、本発明の開孔用エントリーシートに基板として使用される金属シートは、他のものに変更してもよく、例えばアルミ箔、樹脂基板などである。更に、需要に応じて、本発明の樹脂組成物に各種の添加剤、例えば着色剤、染料、有機又は無機の充填剤、有機溶剤などが選択的に含まれてもよい。
【００２２】
また、本発明の樹脂組成物は、ローラー又はマイヤー棒塗布、凹版塗布、リバースロール塗布、押し出すモールド塗布、ブレード塗布又はローラー塗布の何れかの塗布法によって前記金属シートの一つ又は二つの表面にラミネートすることができる。更に、樹脂組成物は、こね機でこねて、そして加熱ローラーを通じて樹脂組成物のシートを製造し、最後にラミネート機にてこれを前記金属シートの一つ又は二つの表面にラミネートしてもよい。これらの変化物、添加物又は均等の変化は、当業者にとって簡単であることが言うまでもない。
【図面の簡単な説明】
【００２３】
【図１】本発明の開孔用エントリーシートをラミネート板に設置して開孔作業をしている状態の概略断面図である。
【図２】開孔テストの写真である。
【図３】本発明のサンプルＡ、サンプルＢ及び比較例のサンプルＣの開孔テスト結果を示す参考図である。
【発明を実施するための形態】
【００２４】
本発明の目的、功能、特徴及びメリットをより明瞭にするために、下記の本発明の実施例と添付の図面によって説明する。
【００２５】
図１に示すのは、本発明の開孔用エントリーシート１０をＰＣＢとして使用するラミネート板２０に設置して開孔作業をしている状態の概略断面図である。本発明の開孔用エントリーシート１０は、金属シート１４と、前記金属シート１４の少なくとも一つの表面に形成される潤滑シート１２からなる。開孔用エントリーシート１０がラミネート板２０に設置され、ラミネート板２０の下方面が支持プレート３０によって支持される。ドリルビット４０が下方に移動するとき、潤滑シート１２、金属シート１４及びラミネート板２０を順に貫通し、所定の深さまでに到着した後、ドリルビット４０が逆方向へ回転して孔から脱出する。
【００２６】
更に、本発明の開孔用エントリーシートの製造方法を説明する。
＜本発明の樹脂組成物Ｉの用意＞
２１ｗｔ％のポリオキシエチレンと２１ｗｔ％の滑石粉を高速ミキサーで混合し、そして１.７ｗｔ％のシリカのナノ粉末（粒径：２０ｎｍ以下）を前記混合物に添加しながら高速で攪拌する。５５℃の温度で２４ｗｔ％のポリエチレングリコールを液体状に溶融し、そしてこれを前記混合物に添加しながら高速で攪拌する。最後に、プロピレングリコールモノメチルエーテルを前記混合物に添加して１００ｗｔ％までに調整することにより、樹脂組成物Ｉを得る。
【００２７】
＜本発明の樹脂組成物ＩＩの用意＞
シリカのナノ粉末の添加量を３ｗｔ％に変更する以外は、前記樹脂組成物Ｉと同じ方法によって樹脂組成物ＩＩを用意する。
【００２８】
＜本発明の樹脂組成物ＩＩＩの用意＞
シリカのナノ粉末の添加量を５ｗｔ％に変更する以外は、前記樹脂組成物Ｉと同じ方法によって樹脂組成物ＩＩＩを用意する。
【００２９】
＜比較例の樹脂組成物ＩＶの用意＞
シリカのナノ粉末を添加しないこと以外は、前記樹脂組成物Ｉと同じ方法によって比較例となる樹脂組成物ＩＶを用意する。
【００３０】
＜実施例１＞
前記樹脂組成物Ｉ乃至ＩＶを使用する前に、樹脂組成物：硬化剤＝１０：１の重量比率で硬化剤を添加しながら、それらを均一に混合する。用意した樹脂組成物をアルミプレート（厚さ：７０μｍ）の少なくとも一つの表面に塗布し、次に１５０℃でこれらの樹脂組成物を２分間で乾燥、硬化することにより、開孔用エントリーシートを形成する。厚さ計測機器によって潤滑シートの厚さを測定すると、膜厚は、７０μｍである。
【００３１】
上記のように得られた開孔用エントリーシートが開孔しようとするラミネート板に載置され、ラミネート板の下方面が支持プレートによって支持される。ドリルビットが下方に移動するとき、潤滑シート、金属シート及びラミネート板を順に貫通し、所定の深さまでに到着した後、ドリルビットが逆方向へ回転して孔から脱出する。開孔したラミネート板を熱水バス中に放置することにより、表面の潤滑シートと孔に残った樹脂くずなどを除去し、乾燥した後、水洗い後の孔に樹脂材料又はくずなどの残留状況を観察し、その結果は、下表１に記載される。
【００３２】
【表１】
2014019157.tif 000003
【００３３】
表１から分かるように、本発明に係わる開孔用エントリーシートは、ラミネート板に開孔用のエントリーシートとして使用されるとき、優れた潤滑と冷却効果を発揮することができ、開孔の位置精度を有効に向上すると共に、開孔の時にくずの発生を抑制することにより、優れた膜厚均一性、製造プロセス時間の短縮化、低製造コスト、優れた開孔の位置精度及び孔の内壁粗さの低減を達成することができる。
【００３４】
＜実施例２＞
本発明の樹脂組成物Ｉと硬化剤を１０：１の重量比率で均一に混合し、次に用意した樹脂組成物を２枚のアルミプレートの少なくとも一つの表面に夫々塗布し、更にその一つの樹脂組成物を表２に示す温度変化及びサンプルの搬送速度で乾燥、硬化することにより、開孔用エントリーシートのサンプルＡとサンプルＢを製造する（膠面の接着度は５Ｂである）。
【００３５】
【表２】
2014019157.tif 000004
【００３６】
開孔用エントリーシートのサンプルＡ、サンプルＢ、及び比較例のサンプルＣ（三菱ガス化学社製、番号エントリー８００）を開孔しようとするラミネート板(ラミネート数：ＢＴ-ＮＸ-ｔ０.１ｍｍ×６ＰＮＬ、三菱ガス化学社製)に夫々載置し、ラミネート板の下方面が更に支持プレート（即ち尿素ボード）によって支持されることにより、テストサンプルＡ、Ｂ及びＣ（比較例）を製作する。テストサンプルＡ、Ｂ及びＣを下記条件に従いドリル機にてドリル試験を行う。
・ドリルビット：０．１ｍｍ
・回転数：３００Ｋｒｐｍ
・進入速度：２.４ｍ/ｍｉｎ
・脱出速度：５０.０ｍ/ｍｉｎ
・孔あけ数：６０００ｈｉｔｓ
ドリルビットが下方に移動するとき、潤滑シート、金属シート及びラミネート板を順に貫通し、所定の深さまでに到着した後、ドリルビットが逆方向へ回転して孔から脱出する。
【００３７】
開孔したラミネート板を熱水バス中に放置することにより、表面の潤滑シートと孔に残った樹脂材料などを除去し、その後乾燥する。
【００３８】
図２の開孔テストの写真から分かるように、本発明によるテストサンプルＢは、開孔のプロセスを行った後、その孔に塞ぎ現象を有さない。また、図３（ａ）は、本発明のサンプルＡの開孔テスト結果を示す参考図、図３（ｂ）は、本発明のサンプルＢの開孔テスト結果を示す参考図、図３（ｃ）は、比較例のサンプルＣの開孔テスト結果を示す参考図である。図３から分かるように、３ラウンド且つ毎ラウンド３０００回の開孔を行った後において、本発明によるサンプルＡ又はサンプルＢに係らず、その開孔の精度は、比較例のサンプルＣより高い。更に、表３からも分かるように、本発明によるサンプルＡ又はサンプルＢから測定したｃｐｋ値は、比較例のサンプルＣより高い。従って、本発明による潤滑シートは、従来の潤滑シート（例えば比較例のサンプルＣ）より優れた開孔性能を有する。
【表３】
2014019157.tif 000005
【００３９】
本発明に係る開孔用エントリーシートの潤滑シートには、潤滑、保護効果を提供する充填剤とナノ粉末を含むので、ドリルビットの保護を向上しながらドリルビットの使用寿命を延長でき、また、充填剤とナノ粉末を有するので、ドリルビットにて開孔作業を行う際、摩擦が低減されることによって優れた真円度を有する孔を開けることができる。更に、本発明の潤滑シートは、除去されやすいため、残留して後続のメッキ作業を邪魔することがなく、且つ潤滑シートの膜厚が均一であるため、開孔作業に対して優れた均一な潤滑効果を提供することができる。
【００４０】
本発明は、上記のより良い実施例によって詳細に説明したが、本発明をこれに制限されるものではなく、当業者であれば、本発明の要旨と範囲内で様々な変形例と調整例に想到することができ、本発明の保護範囲は、特許請求の範囲に記載されるものに準ずるべきものである。
【符号の説明】
【００４１】
１０    エントリーシート
１２    潤滑シート
１４    金属シート
２０    ラミネート板
３０    支持プレート
４０    ドリルビット
ＤＹ、-ＤＹ    開孔位置のＹ軸方向
ＤＸ、-ＤＸ    開孔位置のＸ軸方向
【図１】
2014019157.tif 000006
【図２】
2014019157.tif 000007
【図３】
2014019157.tif 000008